EMM-37 материалы и способы и их применения

1. Кристаллический материал, имеющий по меньшей мере 6 пиков на рентгенодифрактограмме, выбранных из таблицы 1:
в котором из кристаллического материала была удалена часть или весь структуронаправляющий агент.
2. Кристаллический материал, имеющий каркас, определяемый следующими взаимосвязями, представленными в таблице 2, для тетраэдрических (Т) атомов в элементарной ячейке, причем тетраэдрические (Т) атомы соединены мостиковыми атомами:
3
3. Материал по п. 1 или 2, имеющий объем микропор от 0,10 до 0,28 см/г.
4. Материал по любому из пп. 1-3, в котором 5 или 6 пиков на рентгенодифрактограмме включают пики, приведенные в таблице 1 В:
3
и при этом кристаллический материал имеет объем микропор от 0,10 до 0,28 см/г.
5. Материал по любому из пп. 1-4, имеющий состав, включающий формулу I:
2
3
2
(m)XO:YO (формула I),
в которой 0,01≤m≤0,25, X представляет собой трехвалентный элемент, и Y представляет собой четырехвалентный элемент.
6. Материал по п. 5, в котором отношение Y к X составляет от 5 до 25.
7. Свеже изготовленный кристаллический материал, имеющий по меньшей мере 6 пиков на рентгенодифрактограмме, выбранных из таблицы 3:
8. Материал по п. 7, имеющий триклинную элементарную ячейку: а-параметр 8,8±0,3 , b-параметр 9,6±0,3 , c-параметр 10,7±0,3 , α 104±6°, β 100±6° и γ 100+6°.
9. Материал по п. 7 или 8, в котором 6 пиков на рентгенодифрактограмме включают пики, приведенные в таблице 3 В:
при этом кристаллический материал имеет триклинную элементарную ячейку: а-параметр 8,8±0,3 , b-параметр 9,6±0,3 , с-параметр 10,7±0,3 , α 104±6°, β 100±6° и γ 100±6°.
10. Материал по любому из пп. 7-9, имеющий состав, включающий формулу II:
2
3
2
(n)G:(v)XO:YO (формула II),
в которой 0,01≤v≤0,25, 0,03≤n≤0,25, G представляет собой органический структуронаправляющий агент, X представляет собой трехвалентный элемент, и Y представляет собой четырехвалентный элемент.
11. Материал по п. 10, в котором отношение Y к X составляет от 5 до 25.
12. Материал по п. 10, в котором отношение G к Y составляет от 0,05 до 0,15.
13. Способ получения кристаллического материала по любому из пп. 7-12, включающий смешивание композиции, содержащей источник гидроксид-ионов, источник оксида четырехвалентного элемента Y, источник трехвалентного элемента X и структуронаправляющий агент (G), включающий биспирролидиниевый дикатион.
14. Способ по п. 13, дополнительно включающий удаление части или всего структуронаправляющего агента из кристаллического материала.
15. Структуронаправляющий агент, содержащий или представляющий собой соединение Н:
(соединение Н), в котором А является ионом.
16. Структуронаправляющий агент по п. 15, в котором соединение Н содержит или представляет собой RS изомер.
17. Способ получения соединения Н по п. 15, включающий превращение соединения 3:
в соединение Н.
18. Способ по п. 17, дополнительно включающий выделение RS изомера соединения Н из продукта реакции превращения соединения 3.
19. Способ по п. 17 или 18, в котором соединение 3 получают способом, включающим превращение соединения 2:
в соединение 3.
20. Способ по п. 19, в котором соединение 2 получают способом, включающим превращение соединения 1:
в соединение 2.
21. Способ превращения органического соединения в продукт превращения, включающий приведение органического соединения в контакт с кристаллическим материалом по любому из пп. 1-6.